(57)【特許請求の範囲】
【請求項１】
シールドガスにより大気と遮断された状態で溶接トーチから突き出された消耗電極にて被溶接金属部材との間でアーク放電を生起させ、該消耗電極の溶滴移行により該被溶接金属部材に溶融池を形成し、該被溶接金属部材の溶接を行うＭＩＧ溶接方法であって、
前記被溶接金属部材の溶接線に沿い溶接方向に移動する溶融池の進行方向前方に前記消耗電極でのアーク放電によって陰極点を意図的に発生させ、前記被溶接金属部材の表面の酸化物を前記アーク放電のクリーニング作用により除去する第１の陰極点発生工程と、
前記アーク放電によって前記溶融池に陰極点を発生させて前記消耗電極の溶滴移行により前記溶融池を新たに形成し、前記消耗電極を前記溶接方向に前進させて前記新たに形成された溶融池に陰極点を移動させながら、前記酸化物の除去された前記被溶接金属部材の表面の範囲で溶接を行う第２の陰極点発生工程と、
を繰り返すＭＩＧ溶接方法。
【請求項２】
前記第１の陰極点発生工程では、前記被溶接金属部材の前記溶融池の進行方向前方の所定領域の酸化物を前記クリーニング作用により除去し、
前記所定領域は、前記第２の陰極点発生工程にて該所定領域の溶接を完了するまで前記酸化物が除去された状態が保持可能な最小限の範囲である、請求項１に記載のＭＩＧ溶接方法。
【請求項３】
前記消耗電極を前記溶接方向に前進させつつ該溶接方向で前後ウィービングを行い、前記第１の陰極点発生工程では、該前後ウィービングにより前記消耗電極を前記溶接方向前方に移動させることで前記被溶接金属部材の前記溶融池の進行方向前方に前記陰極点を意図的に発生させ、前記第２の陰極点発生工程では、該前後ウィービングにより前記消耗電極を前記溶接方向後方に移動させることで前記溶融池に陰極点を発生させる、請求項１または２に記載のＭＩＧ溶接方法。
【請求項４】
前記消耗電極と前記被溶接金属部材との距離を増減させ、前記第１の陰極点発生工程では、前記被溶接金属部材から前記消耗電極を離間させることで前記被溶接金属部材の前記溶融池の進行方向前方に前記陰極点を意図的に発生させ、前記第２の陰極点発生工程では、前記被溶接金属部材に前記消耗電極を接近させることで前記溶融池に陰極点を発生させる、請求項１または２に記載のＭＩＧ溶接方法。
【請求項５】
磁気発生器でアーク放電を偏向させ、前記第１の陰極点発生工程では、前記磁気発生器から出力される磁力でアーク放電を前記溶接方向前方に偏向させることで前記被溶接金属部材の前記溶融池の進行方向前方に前記陰極点を意図的に発生させ、前記第２の陰極点発生工程では、前記磁気発生器から出力される磁力でアーク放電を前記溶接方向後方に偏向させることで前記溶融池に陰極点を発生させる、請求項１または２に記載のＭＩＧ溶接方法。
【請求項６】
前記シールドガスは、アルゴンガスのみである、請求項１〜５のいずれか一つの項に記載のＭＩＧ溶接方法。
【請求項７】
シールドガスにより大気と遮断された状態で溶接トーチから突き出された消耗電極にて被溶接金属部材との間でアーク放電を生起させ、該消耗電極の溶滴移行により該被溶接金属部材に溶融池を形成し、該被溶接金属部材の溶接を行うＭＩＧ溶接装置であって、
前記溶接トーチを前記被溶接金属部材の溶接線に沿い溶接方向に移動させる移動ユニットと、
溶接及び前記移動ユニットを制御する制御ユニットとを備え、
該制御ユニットは、
前記被溶接金属部材の前記溶接線に沿い前記溶接方向に移動する溶融池の進行方向前方に前記消耗電極でのアーク放電によって陰極点を意図的に発生させ、前記被溶接金属部材の表面の酸化物を前記アーク放電のクリーニング作用により除去する第１の陰極点発生制御部と、
前記アーク放電によって前記溶融池に陰極点を発生させて前記消耗電極の溶滴移行により前記溶融池を新たに形成させ、前記消耗電極を前記溶接方向に前進させて前記新たに形成された溶融池に陰極点を移動させながら、前記酸化物の除去された前記被溶接金属部材の表面の範囲で溶接を行う第２の陰極点発生制御部と、
を含んでなるＭＩＧ溶接装置。
【請求項８】
前記移動ユニットは、前記消耗電極を前記溶接方向に前進させつつ該溶接方向で前後ウィービングを行うことが可能であり、
前記制御ユニットは、前記移動ユニットの該前後ウィービングにより前記消耗電極を前記溶接方向前方に移動させることで前記第１の陰極点発生制御部を実現し、該前後ウィービングにより前記消耗電極を前記溶接方向後方に移動させることで前記第２の陰極点発生制御部を実現する、請求項７に記載のＭＩＧ溶接装置。
【請求項９】
前記移動ユニットは、前記溶接トーチを前記被溶接金属部材に対して垂直方向にも移動可能であり、
前記制御ユニットは、前記移動ユニットにより前記被溶接金属部材から前記溶接トーチを離間させることで前記第１の陰極点発生制御部を実現し、前記被溶接金属部材に前記溶接トーチを接近させることで前記第２の陰極点発生制御部を実現する、請求項７に記載のＭＩＧ溶接装置。
【請求項１０】
前記制御ユニットは、前記消耗電極の前記溶接トーチからの突き出し量を減少させることで前記第１の陰極点発生制御部を実現し、前記消耗電極の前記溶接トーチからの突き出し量を増加させることで前記第２の陰極点発生制御部を実現する、請求項７に記載のＭＩＧ溶接装置。
【請求項１１】
磁力を偏向させて出力可能な磁気発生器をさらに備え、
前記制御ユニットは、前記磁気発生器から出力される磁力でアーク放電を前記溶接方向前方に偏向させることで前記第１の陰極点発生制御部を実現し、前記磁気発生器から出力される磁力でアーク放電を前記溶接方向後方に偏向させることで前記第２の陰極点発生制御部を実現する、請求項７に記載のＭＩＧ溶接装置。
【請求項１２】
前記シールドガスは、アルゴンガスのみである、請求項７〜１１のいずれか一つの項に記載のＭＩＧ溶接装置。
【発明の詳細な説明】
【技術分野】
【０００１】
本発明は、ＭＩＧ溶接方法及びＭＩＧ溶接装置に関し、特にＭＩＧ溶接における溶接品質の向上を図る技術に関する。
【背景技術】
【０００２】
従来、鋼構造物等の金属部材同士の溶接手法の一つとしてＭＩＧ溶接が知られている。
ＭＩＧ溶接では、不活性ガスからなるシールドガスにより大気と遮断された状態で金属部材同士を溶接トーチから送出される溶接ワイヤを用いてアーク溶接により溶接するようにしており、これにより空気中の酸素の影響を受けることなく溶接を行い、熱を溶接部に集中させるようにし、歪みの少ない溶接を実現することが可能である。
【０００３】
不活性ガスとしては、アルゴンガス（Ａｒ）やヘリウムガス（Ｈｅ）が使用されるが、入手し易いことや低廉であることから、一般にはアルゴンガス（Ａｒ）が使用されることが多い。また、ＭＩＧ溶接では、比較的良好な溶接品質が確保される等の理由から、通常は溶接ワイヤ側を正極（＋）とし金属部材側を負極（−）として溶接を行うようにしている。
【０００４】
ところで、溶接ワイヤ側を正極（＋）とし金属部材側を負極（−）として溶接を行う場合、金属部材上のアーク放電の発生する点、即ち陰極点の位置は金属部材上の酸化物の存在や放電子の密度に応じて変化するため、一点に定まらず、アーク放電が安定せず、ひいては溶接品質が安定しないという問題がある。この問題は、シールドガスとしてアルゴンガス（Ａｒ）のみ（即ち、１００％Ａｒ）を用いる場合に顕著であることが知られている。
【０００５】
そこで、例えば、溶接ワイヤ側と金属部材側の極性を逆、即ち溶接ワイヤ側を負極（−）とし金属部材側を正極（＋）とし、且つ溶接ワイヤの表面に酸化物を形成し易い元素を固着させることで、アーク放電を介して溶接ワイヤに最接近する金属部材の位置に酸化物を集中的に形成させ、これにより陰極点の位置を略固定してアーク放電を安定させる技術が開発されている（特許文献１）。
【０００６】
また、例えば、シールドガスとしてアルゴンガス（Ａｒ）にヘリウムガス（Ｈｅ）を加えたり、さらに二酸化炭素（ＣＯ2）や酸素（Ｏ2）を加えたりすることで、アーク放電を安定させる技術が開発されている（特許文献２）。
【先行技術文献】
【特許文献】
【０００７】
【特許文献１】特開２００３−３２０４７９号公報
【特許文献２】特開２００７−８３３０３号公報
【発明の概要】
【発明が解決しようとする課題】
【０００８】
特許文献１に開示の技術では、溶接ワイヤの表面に酸化物を形成し易い元素を固着させる必要があることから、溶接ワイヤのコストアップに繋がり好ましいことではない。また、溶接ワイヤ側を負極（−）とし金属部材側を正極（＋）として溶接を行う場合、溶接時の金属の溶け込みが不充分となり、溶接ビードが浅くなるという問題があることが知られている。
【０００９】
特許文献２に開示の技術では、シールドガスとしてアルゴンガス（Ａｒ）にヘリウムガス（Ｈｅ）を加えるようにしているが、ヘリウムガス（Ｈｅ）はアルゴンガス（Ａｒ）よりも入手し難く高価であるという問題がある。さらにシールドガスとして二酸化炭素（ＣＯ2）や酸素（Ｏ2）を加えると、溶接部分の機械的性質が劣化するという問題もある。
【００１０】
本発明はこのような課題を解決するためになされたもので、従来の溶接ワイヤを用いながらアルゴンガスをシールドガスとすることで低廉にして溶接品質の向上を図ることの可能なＭＩＧ溶接方法及びＭＩＧ溶接装置を提供することを目的とする。
【課題を解決するための手段】
【００１１】
上記の目的を達成するため、本発明に係るＭＩＧ溶接方法は、シールドガスにより大気と遮断された状態で溶接トーチから突き出された消耗電極にて被溶接金属部材との間でアーク放電を生起させ、該消耗電極の溶滴移行により該被溶接金属部材に溶融池を形成し、該被溶接金属部材の溶接を行うＭＩＧ溶接方法であって、前記被溶接金属部材の溶接線に沿い溶接方向に移動する溶融池の進行方向前方に前記消耗電極でのアーク放電によって陰極点を意図的に発生させ、前記被溶接金属部材の表面の酸化物を前記アーク放電のクリーニング作用により除去する第１の陰極点発生工程と、前記アーク放電によって前記溶融池に陰極点を発生させて前記消耗電極の溶滴移行により前記溶融池を新たに形成し、前記消耗電極を前記溶接方向に前進させて前記新たに形成された溶融池に陰極点を移動させながら、前記酸化物の除去された前記被溶接金属部材の表面の範囲で溶接を行う第２の陰極点発生工程と、を繰り返す。
【００１２】
好ましくは、前記第１の陰極点発生工程では、前記被溶接金属部材の前記溶融池の進行方向前方の所定領域の酸化物を前記クリーニング作用により除去し、前記所定領域は、前記第２の陰極点発生工程にて該所定領域の溶接を完了するまで前記酸化物が除去された状態が保持可能な最小限の範囲であるのがよい。
【００１３】
好ましくは、前記消耗電極を前記溶接方向に前進させつつ該溶接方向で前後ウィービングを行い、前記第１の陰極点発生工程では、該前後ウィービングにより前記消耗電極を前記溶接方向前方に移動させることで前記被溶接金属部材の前記溶融池の進行方向前方に前記陰極点を意図的に発生させ、前記第２の陰極点発生工程では、該前後ウィービングにより前記消耗電極を前記溶接方向後方に移動させることで前記溶融池に陰極点を発生させるのがよい。
【００１４】
好ましくは、前記消耗電極と前記被溶接金属部材との距離を増減させ、前記第１の陰極点発生工程では、前記被溶接金属部材から前記消耗電極を離間させることで前記被溶接金属部材の前記溶融池の進行方向前方に前記陰極点を意図的に発生させ、前記第２の陰極点発生工程では、前記被溶接金属部材に前記消耗電極を接近させることで前記溶融池に陰極点を発生させるのがよい。
【００１５】
好ましくは、磁気発生器でアーク放電を偏向させ、前記第１の陰極点発生工程では、前記磁気発生器から出力される磁力でアーク放電を前記溶接方向前方に偏向させることで前記被溶接金属部材の前記溶融池の進行方向前方に前記陰極点を意図的に発生させ、前記第２の陰極点発生工程では、前記磁気発生器から出力される磁力でアーク放電を前記溶接方向後方に偏向させることで前記溶融池に陰極点を発生させるのがよい。
さらに、前記シールドガスは、アルゴンガスのみであるのがよい。
【００１６】
また、本発明に係るＭＩＧ溶接装置は、シールドガスにより大気と遮断された状態で溶接トーチから突き出された消耗電極にて被溶接金属部材との間でアーク放電を生起させ、該消耗電極の溶滴移行により該被溶接金属部材に溶融池を形成し、該被溶接金属部材の溶接を行うＭＩＧ溶接装置であって、前記溶接トーチを前記被溶接金属部材の溶接線に沿い溶接方向に移動させる移動ユニットと、溶接及び前記移動ユニットを制御する制御ユニットとを備え、該制御ユニットは、前記被溶接金属部材の前記溶接線に沿い前記溶接方向に移動する溶融池の進行方向前方に前記消耗電極でのアーク放電によって陰極点を意図的に発生させ、前記被溶接金属部材の表面の酸化物を前記アーク放電のクリーニング作用により除去する第１の陰極点発生制御部と、前記アーク放電によって前記溶融池に陰極点を発生させて前記消耗電極の溶滴移行により前記溶融池を新たに形成させ、前記消耗電極を前記溶接方向に前進させて前記新たに形成された溶融池に陰極点を移動させながら、前記酸化物の除去された前記被溶接金属部材の表面の範囲で溶接を行う第２の陰極点発生制御部と、を含んでなる。
【００１７】
好ましくは、前記移動ユニットは、前記消耗電極を前記溶接方向に前進させつつ該溶接方向で前後ウィービングを行うことが可能であり、前記制御ユニットは、前記移動ユニットの該前後ウィービングにより前記消耗電極を前記溶接方向前方に移動させることで前記第１の陰極点発生制御部を実現し、該前後ウィービングにより前記消耗電極を前記溶接方向後方に移動させることで前記第２の陰極点発生制御部を実現するのがよい。
【００１８】
好ましくは、前記移動ユニットは、前記溶接トーチを前記被溶接金属部材に対して垂直方向にも移動可能であり、前記制御ユニットは、前記移動ユニットにより前記被溶接金属部材から前記溶接トーチを離間させることで前記第１の陰極点発生制御部を実現し、前記被溶接金属部材に前記溶接トーチを接近させることで前記第２の陰極点発生制御部を実現するのがよい。
【００１９】
好ましくは、前記制御ユニットは、前記消耗電極の前記溶接トーチからの突き出し量を減少させることで前記第１の陰極点発生制御部を実現し、前記消耗電極の前記溶接トーチからの突き出し量を増加させることで前記第２の陰極点発生制御部を実現するのがよい。
【００２０】
好ましくは、磁力を偏向させて出力可能な磁気発生器をさらに備え、前記制御ユニットは、前記磁気発生器から出力される磁力でアーク放電を前記溶接方向前方に偏向させることで前記第１の陰極点発生制御部を実現し、前記磁気発生器から出力される磁力でアーク放電を前記溶接方向後方に偏向させることで前記第２の陰極点発生制御部を実現するのがよい。
さらに、前記シールドガスは、アルゴンガスのみであるのがよい。
【発明の効果】
【００２１】
即ち、本発明のＭＩＧ溶接方法及びＭＩＧ溶接装置では、アーク放電の発生する陰極点が（１）酸化物  ＞（２）溶融池  ＞（３）クリーニング面  の順に発生し難くなること、及び、被溶接金属部材の表面上の酸化物をアーク放電によって容易に除去してクリーニング面を形成可能であることに着目し、これらの性質を利用して、これから溶接する被溶接金属部材の表面の範囲の酸化物をアーク放電で予め除去しクリーニングして意図的に陰極点が溶融池よりも発生し難くしておき、その後クリーニングした範囲を溶接する際に、陰極点が確実に溶融池に集中して発生するように、陰極点の発生位置を制御する。
【００２２】
本発明のＭＩＧ溶接方法及びＭＩＧ溶接装置によれば、溶接線上の溶融池の進行方向前方の被溶接金属部材の表面を予めアーク放電によりクリーニングすることにより、溶接時には、常にアーク放電を溶融池に集中させ、即ちアーク放電による熱を溶融池及びその周りに集中させ、被溶接金属部材の溶融池周りの部分を確実に加熱するようにでき、従来の消耗電極を用いながら品質のよい安定した濡れ性の高い溶接を実現することができる。
【００２３】
特に、シールドガスとしてアルゴンガス（Ａｒ）のみ（即ち、１００％Ａｒ）を使用することで、低廉にして品質のよい安定した溶接を実現することができる。
【図面の簡単な説明】
【００２４】
【図１】本発明に係るＭＩＧ溶接方法を実施するＭＩＧ溶接装置とＭＩＧ溶接の実施される一対の鋼板を示す全体構成図である。
【図２】本発明の第１実施例に係るＭＩＧ溶接方法によるアーク溶接の溶接手順を、鋼板及び溶接トーチを横方向から見た図（ａ）と上方向から見た図（ｂ）とで（１）〜（３）まで時系列的に示す図である。
【図３】本発明の第１実施例に係るＭＩＧ溶接方法による溶接トーチひいては溶接ワイヤの先端の動きを時間と鋼板のＩ形開先上の位置との関係で示す図である。
【図４】本発明の第２実施例に係るＭＩＧ溶接方法によるアーク溶接の溶接手順を、鋼板及び溶接トーチを横方向から見た図（ａ）と上方向から見た図（ｂ）とで（１）〜（３）まで時系列的に示す図である。
【図５】本発明の第３実施例に係るＭＩＧ溶接方法によるアーク溶接の溶接手順を、鋼板及び溶接トーチを横方向から見た図（ａ）と上方向から見た図（ｂ）とで（１）〜（３）まで時系列的に示す図である。
【図６】本発明の第４実施例に係るＭＩＧ溶接方法によるアーク溶接の溶接手順を、鋼板及び溶接トーチを横方向から見た図（ａ）と上方向から見た図（ｂ）とで（１）〜（３）まで時系列的に示す図である。
【発明を実施するための形態】
【００２５】
以下、本発明の実施形態について図面を用いて説明する。
先ず、第１実施例について説明する。
【００２６】
図１は、本発明の第１実施例に係るＭＩＧ溶接方法を実施するＭＩＧ溶接装置１０とＭＩＧ溶接の実施される一対の鋼板（被溶接金属部材）１、１を示す全体構成図である。
鋼板１、１は、例えばこれら鋼板１、１の側縁間に所定の開先ギャップを有してＩ形開先１ａを形成するよう側縁同士を突き合わせて設置される。
【００２７】
ＭＩＧ溶接装置１０は、溶接ワイヤ（消耗電極）２２を供給する溶接ワイヤ供給装置２０、シールドガスＧを供給するシールドガス供給装置３０、溶接ワイヤ供給装置２０及びシールドガス供給装置３０に接続されてシールドガスＧを噴出するとともに溶接ワイヤ２２を送出する溶接トーチ４０、溶接トーチ４０を鋼板１、１のＩ形開先１ａに沿って移動させる移動装置（移動ユニット）５０、及び、溶接ワイヤ２２に通電する電流や溶接ワイヤ２２の供給速度等のアーク溶接のための種々の制御、さらには移動装置５０の作動を制御する制御装置（制御ユニット）６０を備えて構成されている。
【００２８】
シールドガス供給装置３０から供給されるシールドガスＧとしては不活性ガスが用いられるが、ここでは他の不活性ガスよりも入手し易く低廉であることから、アルゴンガス（Ａｒ）のみ（即ち、１００％Ａｒ）が使用される。
溶接ワイヤ供給装置２０は、溶接ワイヤ２２の巻かれた溶接ワイヤコイル２１を備え、溶接ワイヤ２２を溶接ワイヤコイル２１から連続して供給可能に構成されている。
【００２９】
溶接トーチ４０は、溶接ワイヤ供給装置２０から供給される溶接ワイヤ２２の先端を溶接トーチ４０から常時突き出し可能に構成されている。溶接ワイヤ２２の先端の溶接トーチ４０からの突き出し量は、溶接ワイヤ２２の先端における電圧や電流等に応じて制御装置６０により適宜適正量に制御される。
【００３０】
なお、ここでは、溶接トーチ４０を鋼板１、１に対し斜めに設置した場合を例に説明するが、溶接トーチ４０は鋼板１、１に対し垂直であってもよい。
移動装置５０は、溶接トーチ４０を鋼板１、１のＩ形開先１ａに沿って前進及び後進させることが可能に構成されており、制御装置６０からの指令によって溶接トーチ４０の移動速度を可変させることが可能である。従って、移動装置５０は、溶接トーチ４０をＩ形開先１ａに沿って前進させながら個別に前方移動及び後方移動を行うことも可能であり、これにより、溶接ワイヤ２２の先端を溶接方向で前後ウィービングさせながら溶接を進行させることが可能である。また、移動装置５０は、溶接トーチ４０を上下動させて鋼板１、１に近づけたり離したりすることも可能に構成されている。
【００３１】
制御装置６０は、上述したように、溶接のための種々の制御を行うとともに、溶接ワイヤ２２の先端を溶接方向で前後ウィービングさせながら溶接を進行させるべく、移動装置５０に対し溶接トーチ４０をＩ形開先１ａに沿って前進させながら個別に前方移動させたり後方移動させたりする指令を発する機能、溶接トーチ４０を上下動させる指令を発する機能を有している（第１の陰極点発生制御部、第２の陰極点発生制御部）。
【００３２】
また、ＭＩＧ溶接装置１０では、溶接ワイヤ２２側を正極（＋）とし鋼板１、１側を負極（−）として溶接を行うようにしている。このように、溶接ワイヤ２２側を正極（＋）とし鋼板１、１側を負極（−）とすると、これとは逆に溶接ワイヤ２２側を負極（−）とし鋼板１、１側を正極（＋）とした場合に比べ、比較的良好な溶接品質が確保される。
以下、上記のように構成されたＭＩＧ溶接装置１０によるＭＩＧ溶接方法について説明する。
【００３３】
図２を参照すると、本発明の第１実施例に係るＭＩＧ溶接方法によるアーク溶接の溶接手順が、鋼板１、１及び溶接トーチ４０を横方向から見た図（ａ）と上方向から見た図（ｂ）とで（１）〜（３）まで時系列的に示されており、図３を参照すると、溶接トーチ４０ひいては溶接ワイヤ２２の先端の動きが時間と鋼板１、１のＩ形開先１ａ上の位置との関係で示されている。ここに、図３中の（１）、（２）、（３）で示す部分が、それぞれ図２の（１）、（２）、（３）の各段階に対応している。以下、これら図２及び図３に基づき説明する。
【００３４】
先ず、鋼板１、１のＩ形開先１ａの溶接開始位置に溶接ワイヤ２２の先端を位置させて溶接を開始する。溶接が開始されると、溶接ワイヤ２２の先端の溶滴移行によりＩ形開先１ａに溶融池が形成され始める。
【００３５】
一旦溶融池が形成されると、図２の（１）に示すように、制御装置６０からの指令により移動装置５０によって溶接トーチ４０をＩ形開先１ａに沿う溶接方向前方に、即ち溶接ワイヤ２２の先端の位置を溶接線上の溶融池の進行方向前方に通常の前進速度よりも高速の所定速度で所定距離だけ移動させる（第１の陰極点発生工程、第１の陰極点発生制御部）。ここに、通常の前進速度とは、図２の（３）に示すように、溶接を進行させるべく溶接トーチ４０を定速前進させる際に必要な速度である。また、所定距離は、例えば後述するクリーニングが必要とされる所定領域に応じて適宜設定されている。
【００３６】
通常、鋼板１、１の表面には全面に亘り一様に酸化物（酸化膜）が形成されており、この酸化物にはアーク放電の発生点、即ち陰極点（放電子の密度が高い領域）が生成され易いことが知られている。図２の（１）に示す段階では、溶融池の進行方向前方の鋼板１、１の表面には酸化物が一様に存在していることから、アーク放電の発生点が無数に有り、アーク放電の範囲が広がり易く、陰極点が広範囲に亘って散らばって生成される。つまり、図２中においてアーク放電の発生する範囲を網掛け線で示し、陰極点を白抜き○印で代表して例示しているが、図２の（１）の（ａ）、（ｂ）に示すように、鋼板１、１の表面の溶接線上における溶融池の進行方向前方及び側方において陰極点が散発する。
【００３７】
鋼板１、１の表面の酸化物にて陰極点が発生すると、陰極点及びその周囲において酸化物を除去する作用、即ちクリーニング作用が生起されることが知られており、このクリーニング作用により上記網掛け線で示すアーク放電の発生する範囲内において酸化物が除去され、鋼板１、１の表面のクリーニングが行われる。即ち、図２の（１）に示す段階においては、鋼板１、１の表面の溶接線上における溶融池の進行方向前方の所定領域に意図的に陰極点を散発させ、強制的に鋼板１、１の表面のクリーニングを行う。ここに、所定領域は、クリーニングを行った後、該所定領域の溶接を完了するまでクリーニングされた状態（酸化物が除去された状態）を保持可能な最小限の範囲として規定される。
【００３８】
なお、移動装置５０の上記通常の前進速度よりも高速の所定速度は、移動中に鋼板１、１に溶融池が形成されない速度に設定されており、故に、この段階では、鋼板１、１の表面において溶接が行われることはなく、クリーニングのみが良好に実施される。
【００３９】
鋼板１、１の表面のクリーニングを行うと、図２の（２）に示すように、制御装置６０からの指令により移動装置５０によって溶接トーチ４０を溶接方向後方に、即ち溶接ワイヤ２２の先端を溶融池の位置まで上記溶接方向前方への移動速度よりもさらに高速で戻すようにする（第２の陰極点発生工程、第２の陰極点発生制御部）。なお、溶接ワイヤ２２の先端を戻す位置については、溶接ワイヤ２２の先端が溶融池の進行方向側の先端部分に位置するように適宜設定される。
【００４０】
このように移動装置５０により溶接トーチ４０を溶接方向後方に移動させ、溶接ワイヤ２２の先端を溶融池の位置まで戻すと、溶融池では鋼板１、１の表面のクリーニングされた部分と比べて陰極点が発生し易い傾向にあることから、陰極点ひいてはアーク放電の発生点が溶融池に集中し、新たな溶融池が形成され始め、再び溶接が開始される。即ち、溶接ワイヤ２２の先端の溶滴移行によりＩ形開先１ａに溶融池が形成され始める。
【００４１】
そして、図２の（３）に示すように、制御装置６０により移動装置５０を通常の前進速度で溶接方向に定速前進させる（第２の陰極点発生工程、第２の陰極点発生制御部）。これにより、溶融池が溶接方向前方に移動し、後方では溶融池が冷却されて溶接ビードが形成される。
【００４２】
溶接ワイヤ２２の先端が鋼板１、１の表面のクリーニングされた範囲の終端に達すると、溶融池の前方のクリーニングされていない鋼板１、１の表面には酸化物が存在していることから、陰極点が溶融池よりも酸化物において発生し易くなる。そこで、再び、図２の（１）に戻り、制御装置６０からの指令により移動装置５０によって溶接トーチ４０をＩ形開先１ａに沿う溶接方向前方に、即ち溶接ワイヤ２２の先端の位置を溶接線上の溶融池の進行方向前方に通常の前進速度よりも高速で移動させる。以降、図３に示すように、図２の（１）〜（３）の動作を繰り返す。
【００４３】
即ち、陰極点は（１）酸化物  ＞（２）溶融池  ＞（３）クリーニング面  の順に発生し難くなることが確認されており、また鋼板１、１の表面上の酸化物をアーク放電によって容易に除去してクリーニング面を形成可能であることから、本発明では、これらの性質を利用し、これから溶接する鋼板１、１の表面の範囲の酸化物をアーク放電で予め除去しクリーニングして意図的に陰極点が溶融池よりも発生し難くしておき（図２の（１）に示す段階）、クリーニングした範囲を溶接する際には陰極点が確実に溶融池に集中して発生するようにしている（図２の（２）及び（３）に示す段階）。
【００４４】
これにより、溶接線上の溶融池の進行方向前方の鋼板１、１の表面を予めアーク放電によりクリーニングすることで、溶接時には常にアーク放電を溶融池に集中させ、即ちアーク放電による熱を溶融池及びその周りに集中させ、鋼板１、１の溶融池周りの部分を確実に加熱することができ、従来の溶接ワイヤ２２を用い、シールドガスＧとしてアルゴンガス（Ａｒ）のみ（即ち、１００％Ａｒ）を使用しながら、低廉にして品質のよい安定した濡れ性の高い溶接を実現することができる。
【００４５】
次に、第２実施例について説明する。
第２実施例では、上記図１のＭＩＧ溶接装置１０を用いる点は上記第１実施例と共通であるが、溶接トーチ４０のポジション制御により溶接トーチ４０を移動装置５０で鋼板１、１に対し垂直方向に上下動させてクリーニング面を形成する点が第１実施例と異なっている。
【００４６】
図４を参照すると、本発明の第２実施例に係るＭＩＧ溶接方法によるアーク溶接の溶接手順が、上記図２と同様に、鋼板１、１及び溶接トーチ４０を横方向から見た図（ａ）と上方向から見た図（ｂ）とで（１）〜（３）まで時系列的に示されており、以下図４に基づき説明する。
なお、第２実施例では、溶接トーチ４０を鋼板１、１に対し垂直に設置した場合を例に説明するが、溶接トーチ４０は鋼板１、１に対し斜めであってもよい。
【００４７】
鋼板１、１のＩ形開先１ａの溶接開始位置にて一旦溶融池が形成されると、図４の（１）に示すように、制御装置６０からの指令により移動装置５０によって溶接トーチ４０を鋼板１、１から離間するよう上方に、即ち溶接ワイヤ２２の先端の位置を上方に所定距離だけ移動させる（第１の陰極点発生工程、第１の陰極点発生制御部）。なお、第１実施例の場合と同様、所定距離は、例えばクリーニングが必要とされる所定領域に応じて適宜設定されている。
【００４８】
このように溶接ワイヤ２２の先端を鋼板１、１から離間させると、溶接ワイヤ２２の先端から溶融池までの距離と溶融池の周りの鋼板１、１の表面の酸化物までの距離との差が殆ど無くなり、鋼板１、１の表面の酸化物にて陰極点が発生し易くなる。これにより、図４中にアーク放電の発生する範囲を網掛け線で示し、陰極点を白抜き○印で代表して例示しているが、図４の（１）の（ａ）、（ｂ）に示すように、鋼板１、１の表面の溶接線上における溶融池の進行方向前方及び側方において陰極点が散発し、上記網掛け線で示すアーク放電の発生する範囲内において酸化物が除去され、鋼板１、１の表面のクリーニングが行われる。
【００４９】
鋼板１、１の表面のクリーニングを行うと、図４の（２）に示すように、制御装置６０からの指令により移動装置５０によって溶接トーチ４０を鋼板１、１に接近するよう下方に、即ち溶接ワイヤ２２の先端を通常の溶接高さ位置まで戻すようにする（第２の陰極点発生工程、第２の陰極点発生制御部）。
【００５０】
このように溶接ワイヤ２２の先端を通常の溶接高さ位置まで戻すと、溶接ワイヤ２２の先端から溶融池までの距離が小さくなり、溶融池では鋼板１、１の表面のクリーニングされた部分と比べて陰極点が発生し易い傾向にあることから、陰極点ひいてはアーク放電の発生点が溶融池に集中し、新たな溶融池が形成され始め、再び溶接が開始される。即ち、溶接ワイヤ２２の先端の溶滴移行によりＩ形開先１ａに溶融池が形成され始める。
【００５１】
そして、図４の（３）に示すように、制御装置６０からの指令により移動装置５０によって溶接トーチ４０を通常の前進速度で溶接方向に定速前進させて溶接を行い（第２の陰極点発生工程、第２の陰極点発生制御部）、溶接ワイヤ２２の先端が鋼板１、１の表面のクリーニングされた範囲の終端に達すると、再び、図４の（１）に戻る。以降、図４の（１）〜（３）の動作を繰り返す。
【００５２】
これより、第２実施例の場合でも、溶接トーチ４０を上下動させることで、溶接線上の溶融池の進行方向前方の鋼板１、１の表面を予めアーク放電によりクリーニングすることにより、溶接時には常にアーク放電を溶融池に集中させ、即ちアーク放電による熱を溶融池及びその周りに集中させ、鋼板１、１の溶融池周りの部分を確実に加熱することができ、従来の溶接ワイヤ２２を用い、シールドガスＧとしてアルゴンガス（Ａｒ）のみ（即ち、１００％Ａｒ）を使用しながら、低廉にして品質のよい安定した濡れ性の高い溶接を実現することができる。
【００５３】
次に、第３実施例について説明する。
第３実施例では、上記図１のＭＩＧ溶接装置１０を用いる点は上記第１実施例及び第２実施例と共通であるが、アーク長制御により溶接ワイヤ２２の先端の溶接トーチ４０からの突き出し量を変えてクリーニング面を形成する点が第１実施例及び第２実施例と異なっている。
【００５４】
図５を参照すると、本発明の第３実施例に係るＭＩＧ溶接方法によるアーク溶接の溶接手順が、上記図２と同様に、鋼板１、１及び溶接トーチ４０を横方向から見た図（ａ）と上方向から見た図（ｂ）とで（１）〜（３）まで時系列的に示されており、以下図５に基づき説明する。
なお、第３実施例では、溶接トーチ４０を鋼板１、１に対し垂直に設置した場合を例に説明するが、溶接トーチ４０は鋼板１、１に対し斜めであってもよい。
【００５５】
鋼板１、１のＩ形開先１ａの溶接開始位置にて一旦溶融池が形成されると、図５の（１）に示すように、制御装置６０からの指令により、例えば電圧値を変えて、溶接ワイヤ２２の先端の溶接トーチ４０からの突き出し量を所定量だけ減少させて小さくする（第１の陰極点発生工程、第１の陰極点発生制御部）。なお、所定量は、例えばクリーニングが必要とされる所定領域に応じて適宜設定されている。
【００５６】
このように溶接ワイヤ２２の先端の溶接トーチ４０からの突き出し量を減少させると、第２実施例の場合と同様、溶接ワイヤ２２の先端から溶融池までの距離と溶融池の周りの鋼板１、１の表面の酸化物までの距離との差が殆ど無くなり、鋼板１、１の表面の酸化物にて陰極点が発生し易くなる。これにより、図５中にアーク放電の発生する範囲を網掛け線で示し、陰極点を白抜き○印で代表して例示しているが、図５の（１）の（ａ）、（ｂ）に示すように、鋼板１、１の表面の溶接線上における溶融池の進行方向前方及び側方において陰極点が散発し、上記網掛け線で示すアーク放電の発生する範囲内において酸化物が除去され、鋼板１、１の表面のクリーニングが行われる。
【００５７】
鋼板１、１の表面のクリーニングを行うと、図５の（２）に示すように、制御装置６０からの指令により溶接ワイヤ２２の先端の溶接トーチ４０からの突き出し量を増加させて大きくし、即ち溶接ワイヤ２２の先端を通常の溶接高さ位置まで戻すようにする（第２の陰極点発生工程、第２の陰極点発生制御部）。
【００５８】
このように溶接ワイヤ２２の先端を通常の溶接高さ位置まで戻すと、第２実施例の場合と同様、溶接ワイヤ２２の先端から溶融池までの距離が小さくなり、溶融池では鋼板１、１の表面のクリーニングされた部分と比べて陰極点が発生し易い傾向にあることから、陰極点ひいてはアーク放電の発生点が溶融池に集中し、新たな溶融池が形成され始め、再び溶接が開始される。即ち、溶接ワイヤ２２の先端の溶滴移行によりＩ形開先１ａに溶融池が形成され始める。
【００５９】
そして、図５の（３）に示すように、制御装置６０からの指令により移動装置５０によって溶接トーチ４０を通常の前進速度で溶接方向に定速前進させて溶接を行い（第２の陰極点発生工程、第２の陰極点発生制御部）、溶接ワイヤ２２の先端が鋼板１、１の表面のクリーニングされた範囲の終端に達すると、再び、図５の（１）に戻る。以降、図５の（１）〜（３）の動作を繰り返す。
【００６０】
これより、第３実施例の場合でも、溶接ワイヤ２２の先端の溶接トーチ４０からの突き出し量を変えることで、溶接線上の溶融池の進行方向前方の鋼板１、１の表面を予めアーク放電によりクリーニングすることにより、溶接時には常にアーク放電を溶融池に集中させ、即ちアーク放電による熱を溶融池及びその周りに集中させ、鋼板１、１の溶融池周りの部分を確実に加熱することができ、従来の溶接ワイヤ２２を用い、シールドガスＧとしてアルゴンガス（Ａｒ）のみ（即ち、１００％Ａｒ）を使用しながら、低廉にして品質のよい安定した濡れ性の高い溶接を実現することができる。
【００６１】
次に、第４実施例について説明する。
第４実施例では、上記図１のＭＩＧ溶接装置１０に加え、溶接トーチ４０からの突き出す溶接ワイヤ２２の先端の近傍に磁気発生器７０を備えて磁気制御によりクリーニング面を形成する点が第１実施例乃至第３実施例と異なっている。
【００６２】
図６を参照すると、本発明の第４実施例に係るＭＩＧ溶接方法によるアーク溶接の溶接手順が、上記図２と同様に、鋼板１、１及び溶接トーチ４０を横方向から見た図（ａ）と上方向から見た図（ｂ）とで（１）〜（３）まで時系列的に示されており、以下図６に基づき説明する。
【００６３】
磁気発生器７０は、例えば電磁石からなり、制御装置６０に接続されており、溶接ワイヤ２２の先端に向けて磁力を発生して出力し、さらに制御装置６０からの指令によりこの磁力を溶接方向前方と後方とに偏向させることが可能に構成されている。
なお、第４実施例では、溶接トーチ４０を鋼板１、１に対し垂直に設置した場合を例に説明するが、溶接トーチ４０は鋼板１、１に対し斜めであってもよい。
【００６４】
鋼板１、１のＩ形開先１ａの溶接開始位置にて一旦溶融池が形成されると、図６の（１）に示すように、制御装置６０からの指令により磁気発生器７０から発生する磁力を溶接方向前方に偏向させる（第１の陰極点発生工程、第１の陰極点発生制御部）。
【００６５】
このように磁気発生器７０から発生する磁力を溶接方向前方に偏向させると、アーク放電も磁界を生じていることから、アーク放電が磁気発生器７０の磁力によって溶接方向前方に偏向させられ、鋼板１、１の表面の酸化物にて陰極点が発生し易くなる。これにより、図６中にアーク放電の発生する範囲を網掛け線で示し、陰極点を白抜き○印で代表して例示しているが、図６の（１）の（ａ）、（ｂ）に示すように、鋼板１、１の表面の溶接線上における溶融池の進行方向前方及び側方において陰極点が散発し、上記網掛け線で示すアーク放電の発生する範囲内において酸化物が除去され、鋼板１、１の表面のクリーニングが行われる。
【００６６】
鋼板１、１の表面のクリーニングを行うと、図６の（２）に示すように、制御装置６０からの指令により磁気発生器７０から発生する磁力を溶接方向後方に偏向させる（第２の陰極点発生工程、第２の陰極点発生制御部）。
【００６７】
このように磁気発生器７０から発生する磁力を溶接方向後方に偏向させると、アーク放電が磁気発生器７０の磁力によって溶接方向後方に偏向させられ、溶融池では鋼板１、１の表面のクリーニングされた部分と比べて陰極点が発生し易い傾向にあることから、陰極点ひいてはアーク放電の発生点が溶融池に集中し、新たな溶融池が形成され始め、再び溶接が開始される。即ち、溶接ワイヤ２２の先端の溶滴移行によりＩ形開先１ａに溶融池が形成され始める。
【００６８】
そして、図６の（３）に示すように、磁気発生器７０から発生する磁力を溶接方向後方に偏向させたまま、制御装置６０からの指令により移動装置５０によって溶接トーチ４０を通常の前進速度で溶接方向に定速前進させて溶接を行い（第２の陰極点発生工程、第２の陰極点発生制御部）、溶接ワイヤ２２の先端が鋼板１、１の表面のクリーニングされた範囲の終端に達すると、再び、図６の（１）に戻る。以降、図６の（１）〜（３）の動作を繰り返す。
【００６９】
これより、第４実施例の場合でも、磁気発生器７０を用いることで、溶接線上の溶融池の進行方向前方の鋼板１、１の表面を予めアーク放電によりクリーニングすることにより、溶接時には常にアーク放電を溶融池に集中させ、即ちアーク放電による熱を溶融池及びその周りに集中させ、鋼板１、１の溶融池周りの部分を確実に加熱することができ、従来の溶接ワイヤ２２を用い、シールドガスＧとしてアルゴンガス（Ａｒ）のみ（即ち、１００％Ａｒ）を使用しながら、低廉にして品質のよい安定した濡れ性の高い溶接を実現することができる。
【００７０】
以上で本発明に係る実施形態の説明を終えるが、実施形態は上記に限られるものではなく、発明の趣旨を逸脱しない範囲で種々変形可能である。
例えば、上記実施形態では、被溶接金属部材として鋼板１、１を例に説明したが、被溶接金属部材は鋼板に限られるものではなく、ＭＩＧ溶接が可能であれば、アルミニウム部材等であってもよい。
【００７１】
また、上記実施形態では、本発明を突き合わせ溶接として鋼板１、１のＩ形開先１ａに適用した場合を例に説明したが、隅肉溶接に適用することも可能である。
【符号の説明】
【００７２】
１  鋼板（被溶接金属部材）
１０  ＭＩＧ溶接装置
２０  溶接ワイヤ供給装置
２１  溶接ワイヤコイル
２２  溶接ワイヤ（消耗電極）
３０  シールドガス供給装置
４０  溶接トーチ
５０  移動装置（移動ユニット）
６０  制御装置（制御ユニット）
７０  磁気発生器
【図１】
0006547951.tif 000002
【図２】
0006547951.tif 000003
【図３】
0006547951.tif 000004
【図４】
0006547951.tif 000005
【図５】
0006547951.tif 000006
【図６】
0006547951.tif 000007